Argument t L'invention concerne une pâte pour soudure qui se caractérise par la présence de granulés métalliques et d'un décapant non acide mélangés à un produit anti-grippant. La pâte est ainsi conductrice de la chaleur et de l'électricité et peut autre employée dans les machines à souder par points pour la soudure de tôles recouvertes d'une couche antirouille~ Art antérieur Certaines tôles sont livrées à leurs utilisateurs recouvertes d'une couche antirouille. C'est le cas des éléments de carosseries métalliques automobiles. Ces éléments sont destinés à être soudés entre eux dans les ateliers de réparation de carosseries.Il est nécessaire, avant soudure, de faire dispara#tre localement la couche antirouille qui est électriquement isolante. Il est d'usage courant de réaliser cette opé- ration par action physique, telle que meulage, ponçage, travail à la brosse métallique par exemple 3 l'emploi d'un décapant risquant, par la suite, de favoriser la rouille de la tôle. Ce genre d'opération est donc long, délicat, et onéreux. Exposé général L'invention concerne une pate pour soudure qui possède l'avantage d'être conductrice de la chaleur et de l'élec- tricité, et permet ainsi directement l'emploi de machines à souder par point, sans préparation préliminaire des surfaces prises entre les deux électrodes de la machine autre que d-ty étendre localement une couche de pâte. L'emploi de la pâte facilite donc et accélère le travail des soudeurs. Une pâte conductrice de la chaleur et de cité pour soudure, conforme à l'invention, destinée à ttre employée en particulier avec des machines à souder par points, est caractérisée en ce quelle est constituée d'un mélange de trois composants à savoir un lubrifiant, un décapant non acide, et un granulé métallique. Selon une autre caractéristique de l'invention, les proportions optima des trois composants du mélange sont, lubrifiant 25 %, décapant non acide 25 % et granulé métallique 50 %. Cependant, l'expérience a montré que ces proportions étaient susceptibles d'être légèrement modifiées, sans que les qualités de la pâte soient diminuées. Il est toutefois préférable que ces proportions soient maintenues dans les limites suivantes : lubrifiant de 20 % à 30 %, décapant non acide de 20 à 30 et granulé métallique de 60 à 40%. Suivant une autre caractéristique de l'inventiont celle-ci prévoit, de préférence, comme lubrifiant un produit anti-grippant à base de graphite, de cuivre et de graisse ; les proportions de ces trois éléments étant respectivement voisines de 20 %, 30 % et 50 % à quelques pourcents près. L'invention prévoit en outre que le décapant est à borax et huile en proportions sensiblement égales, à 10 % près. Le borax peut toutefois être remplacé par un corps non acide de même propriétés chimiques décapantes. Quant au granulé métallique, il est formé de grains d'un alliage de cuivre et de zinc dans les proportions de 50 % à 70 % de cuivre et de 50 %# à 30 % de zinc. Les grains sont de préférence d'un diamètre compris entre un demi dizième et trois dizièmes de millimètre. Il est à noter que le lubrifiant anti-grippant et lé décapant se présentent tous deux sous la forme pâteuse, le second étant cependant plus fluide que le premier. R E V E N D.I C A T I 0 N S 1.- Pâte conductrice de la chaleur et de l'électricité pour soudure, destinée à être employée en particulier avec des machines à souder par points, caractérisée : - en ce qu'elle est constituée d'un mélange de trois composants à savoir un lubrifiant, un décapant non acide, et un granulé métallique. 2.- Pâte selon la revendication 1, caractérisée : - en ce que les proportions des trois composants dans le mélange sont : - lubrifiant : de 20 % à 30 - décapant : de 20 % à 30 % - granulé : de 60 % à 40 %. 3.- Pâte selon la revendication 2, caractérisée : - en ce que le lubrifiant est un mélange anti-grippant comprenant de 15 à 25 % de graphite, de 25 % à 35 de cuivre, et de 60 % à 40 % d'un corps gras enrobant le cuivre et le graphite, et formant une pâte épaisse, - en ce que le décapant est un mélange en proportions sensiblement égales à 10 % près de borax et d'huila, formant une pâte plus fluide que la précédente, et - en ce que le granulé est composé de grains en alliage de zinc et de cuivre dont le diamètre est compris entre un demi et trois dizièmes de millimètre , le dit alliage étant composé de 50 % à 70 de cuivre et de 5D à 30 % de zinc. 4.- Pâts selon la revendication 3, caractérisée X - en ce que le lubrifiant est un mélange anti-grippant composé de 20 % de graphite, de 30 % de cuivre, et de 50 % de corps gras, - en ce que le décapant est composé en parties égales de borax et d'huile, et - en ce que le granulé métallique est composé de grains en alliage de zinc et de cuivre dans les proportions respectives de 40 g de zinc et de 60 % de cuivre.